"光を吸収して発電する装置であって、屋外に面する構造部材に設けられる光電変換素子と、前記光電変換素子にて発生した電力を取り出す電力取り出し部と、を備え、前記光電変換素子が、半導体層と、前記半導体層に積層された導電層と、複数の周期構造を有して前記導電層又は前記半導体層に積層された金属ナノ構造と、一対をなす第1、第2電極とを含み、前記各周期構造が前記積層の方向に突出する複数の第1凸部からなり、前記第1凸部の配置間隔が前記周期構造に応じて異なり、前記第1、第2電極が、前記光電変換素子の表面に沿う方向に互いに離れて設けられており、前記電力取り出し部が、前記第1、第2電極にそれぞれ接続された一対の端子を含むことを特徴とする光発電装置。前記周期構造の少なくとも1つが、可視光域から赤外光域のある波長範囲内の任意の波長の0.1倍~1倍の大きさの配置間隔を有することを特徴とする請求項1に記載の光発電装置。前記金属ナノ構造が、前記第1凸部より大きく突出する複数の第2凸部を更に含み、これら第2凸部が互いに分散し、かつ各第2凸部が、前記周期構造の何れか1つと重なって又は近接して配置されていることを特徴とする請求項1又は2に記載の光発電装置。前記第1電極と前記導電層との間に介在されて、前記第1、第2電極の極性を確定する極性確定層を更に備えたことを特徴とする請求項1~3の何れか1項に記載の光発電装置。前記極性確定層が、厚さ1nm未満の絶縁体にて構成されていることを特徴とする請求項4に記載の光発電装置。前記極性確定層が、前記半導体層の表面に突出して設けられた凸層であり、前記導電層が前記凸層の一側面と接触し、前記第1電極が、前記表面における前記凸層を挟んで前記導電層とは反対側に設けられ、かつ前記凸層の前記反対側の側面に接触することを特徴とする請求項4に記載の光発電装置。更に、前記光電変換素子の表面に紫外域又は赤外域に感度を持つ半導体からなるナノ構造体を設けたことを特徴とする請求項1~6の何れか1項に記載の光発電装置。前記ナノ構造体が、ナノワイヤー、ナノチューブ、ナノニードル、又はナノロッドであることを特徴とする請求項7に記載の光発電装置。前記構造部材が、定着部に変位可能に支持された可動部材であり、前記電力取り出し部が、前記定着部に設けられた固定端子と、前記可動部材に設けられて前記固定端子に摺動可能に接触する可動端子とを含むことを特徴とする請求項1~8の何れか1項に記載の光発電装置。従来の太陽電池は、主に太陽光が照射される昼間しか発電することができず、夜間はほとんど発電することができなかった。また、外壁や窓等に太陽電池を設けると建物の外観を損ねたり採光等の機能を減殺したりするため、屋根以外の場所に太陽電池を取り付けるのは容易でなかった。上記問題点を解決するために、本発明は、光を吸収して発電する装置であって、屋外に面する構造部材に設けられる光電変換素子と、前記光電変換素子にて発生した電力を取り出す電力取り出し部と、を備え、前記光電変換素子が、半導体層と、前記半導体層に積層された導電層と、複数好ましくは多数の周期構造を有して前記導電層又は前記半導体層に積層された金属ナノ構造と、一対をなす第1、第2電極とを含み、前記各周期構造が前記積層の方向に突出する複数の第1凸部からなり、前記第1凸部の配置間隔が前記周期構造に応じて異なり、前記第1、第2電極が、前記光電変換素子の表面に沿う方向に互いに離れて設けられており、前記電力取り出し部が、前記第1、第2電極にそれぞれ接続された一対の端子を含むことを特徴とする。上記光電変換素子に光が入射すると、半導体層と導電層とのショットキー接合部において光電変換によりフォトキャリアが生成される。かつ、上記ショットキー接合部の近傍の金属ナノ構造によって光電変換の感度を高めることができる。更には、金属ナノ構造によって光電変換可能な入射光の波長領域を広くすることができる。前記光電変換素子において発生した電力を電力取り出し部を介して取り出すことができる。前記光発電装置は、幅広い帯域の太陽光を光電変換して電力に利用できる。晴天時はもちろん、曇天時においても十分に大きな電力を得ることができる。更に、日没後においては、周囲の構造物等から輻射される赤外光を光電変換して電力を得ることができる。したがって、昼夜を問わず発電することができる。赤外光を吸収することによって赤外光の熱変換を防止でき、室内に入るエネルギーを低減でき、室内の温度上昇を抑えることができる。特に前記光電変換素子を窓ガラスに配置した場合、採光時に遮熱しながら発電することができる。前記光電変換素子は極めて薄く略透明にできる。したがって、設置対象の外観がほとんど影響を受けず、前記光電変換素子を設置しない状態の意匠をほぼ維持できる。前記光電変換素子を窓ガラスに設置しても、採光性を損なうのを回避できる。第1電極及び第2電極は、前記光電変換素子の隅部ないしは周辺部に配置することができる。したがって、前記光電変換素子を窓ガラスに設置しても、窓ガラスの透明性を十分に維持することができる。更に、窓ガラスに配線を設ける必要がない。前記導電層を構成する金属成分として例えばCo、Fe、W、Ni、Al、又はTiが挙げられる。これら列記の金属元素は、融点が比較的高く、高温下における機械的性質が優れている。前記導電層は、金属でもよく、金属と半導体の混合物ないしは合金でもよい。金属と半導体の混合物ないしは合金として、例えば金属シリサイドが挙げられる。前記半導体層がシリコンからなる場合、前記導電層が、前記金属成分と前記半導体層の表層部分とが相互に拡散してなる金属シリサイドであってもよい。上記拡散は、例えばアニール処理によって行なうことができる。上記列記の金属Co、Fe、W、Ni、Al、Tiはシリサイド化に適している。前記金属ナノ構造は、半導体層と導電層のショットキー接合部の近傍に配置されていることが好ましい。前記金属ナノ構造は、好ましくは導電層上に積層されている。半導体層の一部後記凸層等が導電層に覆われていない場合、金属ナノ構造が上記半導体層の上記一部に積層されていてもよい。前記金属ナノ構造は、前記導電層における前記一対の電極どうし間の部分に設けられていることが好ましく、前記一対の電極どうし間の部分に広く分布していることがより好ましい。前記金属ナノ構造に光が入射すると、プラズモン共鳴が起きる。これにより、金属ナノ構造が光誘起電場の増大に寄与する。前記金属ナノ構造は、ナノサイズの金属微粒子の集合体であることが好ましい。前記金属ナノ構造を構成する金属としては、Au、Ag、Pt、Cu、又はPdを用いることが好ましい。これら列記の金属元素は、化学的安定性が比較的高く、合金化しにくく、Si等の半導体と化合しにくい。そのため、表面プラズモンを確実に形成できる。前記金属ナノ構造に炭素化合物等の絶縁体が混在し、M-I-M構造が形成されていてもよい。前記周期構造の少なくとも1つが、ある波長範囲内好ましくは可視光域から赤外光域の任意の波長の約0.1倍~1倍の大きさ特に0.1倍程度の大きさの配置間隔を有することが好ましい。これによって、入射光が上記波長範囲内に含まれていれば、金属ナノ構造の少なくとも1つの周期構造がその入射光に対し感度を持つようにできる。前記光電変換素子の全体の感応範囲が上記波長範囲の全体を網羅することができる。前記金属ナノ構造は、例えば次のようにして形成する。前記金属ナノ構造となるべき金属原料を前記導電層上に配置し、アニール処理する。アニール処理の温度条件は、例えば400°C~800°C程度であり、600°C程度が好ましい。前記金属原料の形状ないし性状は、特に限定が無く、薄膜状、小片状、小塊状、粒状、粉体状、コロイド状、ファイバー状、ワイヤー状、ドット状の何れでもよく、その他の形状ないし性状でもよい。前記アニール処理によって、前記金属原料の微粒子が前記導電層の表面に沿って拡散する。拡散によって前記金属原料の微粒子が多段ないしは多重に枝分かれし、例えばフラクタル構造の集合体になる。これによって、前記金属ナノ構造を容易に形成できる。前記金属ナノ構造の表面には、サブミクロンないしはナノオーダーの凹凸が形成されている。前記金属ナノ構造の表面は、積層方向厚さ方向に突出する多数の凸部を含み、例えばクラスター状になる。前記電極を前記金属ナノ構造の金属原料として兼用してもよい。前記電極を構成する金属をアニール処理によって前記電極の周辺にクラスター状又はフラクタル状になるよう拡散させてもよい。そうすると、前記電極の近傍に前記金属ナノ構造を形成できる。この場合、前記電極と前記金属ナノ構造とは、互いに同一の金属成分を含む。前記金属ナノ構造において、前記周期構造がランダムな周期を有していることが好ましい。前記周期構造の周期が変化していることが好ましい。すなわち、前記第1凸部の配置間隔が周期構造に応じて異なっていることが好ましい。これにより、周期構造に応じて異なる波長の光に感応するようにできる。したがって、全体として金属ナノ構造が感応可能な波長域を広くすることができる。よって、前記光電変換素子を可視光領域から赤外光領域に及ぶ広帯域に確実に対応可能にすることができる。第1凸部の配置間隔周期は、入射光の波長λの約0.1倍~1倍程度であることが好ましく、波長λの0.1倍程度がより好ましい。又は第1凸部の配置間隔周期は、半導体層と導電層とで作るショットキー素子の感応波長の約0.1倍~1倍程度であることが好ましい。前記周期構造は、当該周期構造を構成する第1凸部の周期の約1倍~10倍程度特に上記周期の10倍程度の波長λを有する入射光に対し敏感に感応してプラズモン共鳴を起こし、光誘起電場の増幅に寄与する。半導体層がn型の素子の周期構造の周期第1凸部の配置間隔は、半導体層がp型の素子の周期構造の周期第1凸部の配置間隔より小さいことが好ましい。半導体層がn型の素子においては、第1凸部の配置間隔周期は、約100nm以下であることがより好ましい。これにより、波長が約1μm以下の赤外光域~可視光域の光に対し良好な感度を持つことができる。半導体層がp型の素子においては、第1凸部の配置間隔周期は、約150nm以下であることがより好ましい。これにより、波長が約1μm~4μmの赤外光に対し良好な感度を持つことができる。第1凸部の突出高さは、約10nm~20nm程度であることが好ましい。前記金属ナノ構造が、前記第1凸部より大きく突出する複数の第2凸部を更に含み、これら第2凸部が互いに分散し、かつ各第2凸部が、前記周期構造の何れか1つと重なって又は近接して配置されていることが好ましい。前記金属ナノ構造に光が入射すると、前記第2凸部の周囲に近接場光が発生する。この近接場光と上記周期構造によるプラズモン共鳴との相乗効果によって、光誘起電場を感度良く増幅させて出力できるKKobayashietalProgressinNanoElectroOptecsIedMOhtsup119参照。入射光が微弱であっても、光起電力を高感度に発生させることができる。前記第2凸部の突出高さは、約50nm~200nm程度であることが好ましい。前記第2凸部の分散間隔隣り合う第2凸部どうしの離間距離は、入射光の波長より大きいことが好ましく、半導体層と導電層とで作るショットキー素子の感応波長より大きいことが好ましい。半導体層がn型である素子の第2凸部の分散間隔が、半導体層がp型である素子の第2凸部の分散間隔より小さいことが好ましい。例えば、半導体層がn型の場合、前記第2凸部の分散間隔は、1μm以上であることが好ましく、約2μm~3μm程度であることがより好ましい。半導体層がp型の場合、前記第2凸部の分散間隔は、約3μm~5μm程度であることが好ましい。これにより、隣り合う第2凸部どうしが干渉して電場を弱めてしまうのを回避できる。前記第2凸部の分散間隔の上限は、n型の場合、3μm~5μm程度であることが好ましく、p型の場合、5μm~6μm程度であることが好ましい。これによって、第2凸部の存在密度を確保でき、第2凸部との相互作用を生じ得る周期構造の数を確保でき、感応帯域を確実に広くできる。前記第1電極と前記導電層との間に介在されて、前記第1、第2電極の極性を確定する極性確定層を更に備えることが好ましい。前記半導体層がn型半導体である場合、フォトキャリアの電子が空乏層の電界によって半導体層の側へ移動する。これに伴って、前記第2電極から導電層に電子が流れ込む。第2電極と導電層との間では電子電流がスムーズに流れ得る。半導体層の第1電極の周辺に電子が集まる。したがって、前記第1電極がカソードになる。前記第2電極がアノードになる。前記半導体層がp型半導体である場合、フォトキャリアの正孔が空乏層の電界によって半導体層の側へ移動する。これに伴って、前記第2電極から導電層に正孔が流れ込む。導電層に沿って正孔が前記第1電極の側へ流れる。したがって、前記第1電極がアノードになる。前記第2電極がカソードになる。これにより、アノードになる電極とカソードになる電極を確実に定めることができ、光誘起電流の向きを制御できる。前記極性確定層が、厚さ1nm未満の絶縁体にて構成されていることが好ましい。これによって、障壁層を挟んで前記導電層と前記第1電極とがコンデンサを構成する。したがって、導電層における前記第1電極と対向する部分にキャリアが蓄積される。前記半導体層がn型半導体である場合は電子が蓄積される。前記半導体層がp型半導体である場合は正孔が蓄積される。これによって、アノードになる電極とカソードになる電極を確実に定めることができる。前記絶縁体の厚さを1nm未満にすることによって、キャリアがトンネル効果等によって障壁層を確実に通過でき、光誘起電流を確実に取り出すことができる。更に、キャリアが前記導電層における前記第1電極と対向する部分に蓄積されることにより、耐電圧性が高まり、光照射時の電流-電圧特性が順方向バイアス側正側にシフトする。したがって、前記光電変換素子の発電電力を増大させることができる。前記極性確定層が、前記半導体層の表面に突出して設けられた凸層であり、前記導電層が前記凸層の一側面と接触し、前記第1電極が、前記表面における前記凸層を挟んで前記導電層とは反対側に設けられ、かつ前記凸層の前記反対側の側面に接触していてもよい。これによって、凸層と導電層とのショットキー接合部においてキャリアが凸層側ひいては第1電極へ向けて流れるようにできる。よって、アノードになる電極とカソードになる電極を確実に定めることができる。更に、前記光電変換素子の表面に紫外域又は赤外域に感度を持つ半導体からなるナノ構造体を設けてもよい。特に、前記半導体層がn型半導体である場合、前記光電変換素子の表面に、紫外域に感度を持つ半導体からなるナノ構造体を設けることが好ましい。紫外域に感度を持つ半導体とは、波長が例えば0.4μm以下の紫外光が照射されるとキャリアが励起される性質を有する半導体を言う。このような半導体として、例えばn型半導体である酸化亜鉛ZnOが挙げられ、その他、n型の窒化ガリウムn-GaN等が挙げられる。前記半導体層がp型半導体である場合、前記光電変換素子の表面に、赤外域に感度を持つ半導体からなるナノ構造体を設けることが好ましい。赤外域に感度を持つ半導体とは、波長が例えば0.7μm以上の赤外光が照射されるとキャリアが励起される性質を有する半導体を言う。このような半導体として、例えばp型の窒化ガリウムp-GaNや炭素等が挙げられる。ナノ構造体として、例えばナノワイヤ、ナノチューブ、ナノニードル、ナノロッド等が挙げられる。前記ナノ構造体によって、光電変換の感度を高めることができる。前記ナノ構造体が紫外域に感度を持つ半導体からなる場合、紫外域の入射光に対する光電変換感度を高めることができる。前記ナノ構造体が赤外域に感度を持つ半導体からなる場合、赤外域の入射光に対する光電変換感度を高めることができる。ナノ構造体をナノワイヤ、ナノチューブ等にて構成することにより、量子効率を高めることができ、ひいては前記光電変換素子の感度を確実に高めることができる。前記光電変換素子は、好ましくは構造物の屋外に面する構造部材に設置される。前記構造部材が、定着部に変位可能に支持された可動部材例えば窓、扉等である場合、前記電力取り出し部が、前記定着部に設けられた固定端子と、前記可動部材に設けられて前記固定端子に摺動可能に接触する可動端子とを含むことが好ましい。これによって、可動部材に上記光電変換素子を設置した場合、可動部材の変位に拘わらず、上記光電変換素子にて発電した電力を可動端子及び固定端子を介して確実に取り出すことができる。前記光電変換素子を前記構造部材の表面に直接的に被膜してもよい。前記光電変換素子を基材の表面に被膜し、この基材を前記構造部材に設置してもよい。前記基材は、前記アニール処理に対する耐熱性を有していることが好ましい。前記基材として耐熱性のフィルムを用い、該耐熱性フィルムの表面に前記光電変換素子を形成した後、該耐熱性フィルムを加工して透明性や粘着性を付与し、前記構造部材に貼り付けてもよい。化学的又は物理的処理によって溶解可能な仮の基材を用意し、上記仮基材の表面に上記光電変換素子を形成した後、上記仮基材を上記化学的又は物理的処理によって溶解するとともに上記光電変換素子をフィルム状の基材に転写し、このフィルム状の基材を上記構造部材に貼り付けてもよい。上記仮基材は、耐熱性を有していることが好ましい。上記化学的処理とは、例えば、酸性又はアルカリ性の薬液にて上記仮基材を化学的に溶解することを言う。上記物理的処理とは、例えば紫外線や電子線を上記仮基材に照射したり、ブラストを上記仮基材に吹き付たりすることで上記仮基材を物理的に溶解することを言う。本発明によれば、昼夜を問わず発電でき、光発電装置の利便性が高まる。熱線を電気エネルギーに変換するため、室温の上昇を抑えることができる。更には、構造物の外観を損ねたり、採光等の機能を減殺したりするのを回避できる。以下、本発明の実施形態を図面にしたがって説明する。光発電装置は、光を電気に変換する光電変換素子を含む。光電変換素子は、例えば敷地内、構内、屋敷内等の区域内の構造物に設置される。構造物は、上記区域内に設けられた定着物であればよく、建物に限られず、上記区域の境界に設けられた門柱、塀、柵等でもよく、ポーチporch、アプローチ、庭、グラウンドground等に設けられた定着物でもよい。建物は、例えば住家家屋である。ただし、これに限られず、建物は、店舗、倉庫、車庫、工場、ビル等でもよい。住家は、戸建て住宅でもよく集合住宅でもよい。光電変換素子は、構造物の屋外に面する構造部材に設置される。好ましくは、光電変換素子は、日光に当たりやすい部分、例えば屋根、屋上、南向きの面等に設置される。ただし、設置場所がこれに限定されるものではない。上記構造部材は、定着ないしは固定された部材に限られず、定着部に変位可能に支持された可動部材窓、扉、シャッター等でもよい。構造部材として、例えば屋根材、壁材、窓ガラス、窓枠材、扉、シャッター、床材、敷材等が挙げられる。屋根材は、瓦でもよく、スレートでもよく、金属板でもよい。壁材としては、外壁タイル、サイディングsiding、モルタル、壁板等が挙げられる。窓枠材としては、アルミサッシ等が挙げられる。床材としては、ポーチに設けられたりテラスに設けられる床タイルが挙げられる。敷材としては、アプローチに設けられたり犬走りbermに設けられる敷タイル、敷石等が挙げられる。上記構造部材の素材は、光電変換素子を安定して支持可能なものであれば特に限定がなく、例えば金属、セラミックス、ガラス、木材、樹脂、石材、コンクリート、モルタル等が挙げられる。図1及び図2は、光発電装置1を家屋2に適用した実施形態を示したものである。図2に示すように、光発電装置1は、光電変換素子3と、電力取り出し部4と、コンバータ5を備えている。光電変換素子3が電力取り出し部4を介してコンバータ5に接続されている。日光や赤外線等の光が光電変換素子3に入射すると、光電変換素子3が入射光を電気エネルギーに変換する。この電気が電力取り出し部4を経てコンバータ5に送られ、コンバータ5において交流変換される。図1及び図2において、光電変換素子3は網掛け模様にて示す図4及び図5において同様。図1に示すように、光電変換素子3は、家屋2の例えば屋根材2a、外壁材2b、窓材2c、扉2d等の構造部材に設けられている。窓材2cは、窓ガラスと窓枠を含む。ここでは、光電変換素子3が窓ガラスと窓枠とに設けられている。なお、光電変換素子3を窓ガラス及び窓枠の何れか一方にだけ設けてもよい。窓枠は例えばアルミサッシ等にて構成されている。ただし、これに限られず、窓枠は、樹脂製又は木製の枠でもよい。光電変換素子3は、これら構造部材2a~2dの全面に設けられていてもよく、屋外面の一部分にだけ設けられていてもよい。光電変換素子3の設置対象は、屋外に面する構造部材であれば、上記部材2a~2dに限られず、玄関の床タイル、アプローチの敷タイル、門柱の壁タイル等であってもよい。図3に示すように、光電変換素子3は、基材6の表面に設置されている。ここで、基材6は、設置対象の構造部材2a~2dによって構成されている。すなわち、光電変換素子3が構造部材2a~2dの表面に直接被膜されている。勿論、基材6として、設置対象2a~2dとは別の部材を用いてもよく、この別部材に光電変換素子を被膜形成し、これを設置対象2a~2dの表面に設置してもよい。基材6の材質は、後述するアニール温度に耐え得る耐熱性を有していることが好ましい。図3に示すように、光電変換素子3は、半導体層11と、導電層20と、金属ナノ構造30と、一対の電極41,42を備えている。基材6の表面に半導体層11が被膜されている。半導体層11上に導電層20が積層されている。導電層20上に金属ナノ構造30が積層されている。かつ、導電層20に一対の電極41,42が設けられている。第1電極41と導電層20の間に極性確定層50が介在されている。図3に示すように、半導体層11は、シリコンSiにて構成されている。ただし、これに限られず、半導体層11がGe、GaAs等の他の半導体にて構成されていてもよい。半導体層11には、Pリン等のn型不純物がドープされている。半導体層11は、n型半導体を構成している。導電層20は、半導体層11の表面図3において上面の全体を覆っている。導電層20は、金属シリサイドにて構成され、導電性を有している。半導体層11の表層のシリコンが自己組織化し、導電層12のシリコン成分を構成している。導電層20を構成する金属成分としては、Co、Fe、W、Ni、Al、Ti等が挙げられる。ただし、上記金属成分は、これらに限定されるものではない。ここでは、導電層20を構成する金属成分として、Coが用いられている。導電層20がCoSixにて構成され、好ましくはCoSi2にて構成されている。これにより、導電層20と半導体層11との間に良好なショットキー界面が形成されている。導電層20が、金属成分のみにて構成されていてもよい。導電層20の厚さは、数nm~数十nm程度であり、好ましくは数nm程度である。図面の導電層20の厚さは、半導体層11、電極41,42、金属ナノ構造30等の厚さに対して誇張されている。導電層20の表面図3において上面に金属ナノ構造30が設けられている。金属ナノ構造30は、導電層20の表面に広く分布している。ここでは、金属ナノ構造30は、導電層20の表面における一対の電極41,42どうしの間の部分以下電極間部分と称すに配置されており、より好ましくは上記電極間部分の全体に分布している。金属ナノ構造30は、導電層20の一部分にだけ積層されていてもよい。例えば、金属ナノ構造30が、導電層20の電極41又は42の近傍部分にだけ設けられていてもよい。金属ナノ構造30は、Au、Ag、Pt、Cu、Pd等の金属を主成分として構成されている。ここでは、金属ナノ構造30を構成する金属として、Auが用いられている。金属ナノ構造30は、Auリッチの構造物である。金属ナノ構造30を構成する金属に炭素化合物等の絶縁体が混在していてもよく、金属ナノ構造30が金属-絶縁体-金属M-I-M:metalinsulatormetal構造になっていてもよい。金属ナノ構造30の表面には、サブミクロンないしはナノオーダーの凹凸が形成されている。詳述すると、金属ナノ構造30は、Auのナノ微粒子がクラスター状又はフラクタル状に集合した構造になっている図10及び図11参照。金属ナノ構造30のAuナノ微粒子の集合体は、素子3の厚さ方向ないしは積層方向上方に突出する多数の凸部を含む。これら凸部がクラスター状に集合している。或いは、Auナノ粒子の集合体が多重に枝分かれするよう拡散したフラクタル構造になっている。金属ナノ構造30は、多数の第1凸部31と、第2凸部32を含む。上記多数の凸部の一部が第1凸部31を構成し、他の一部が第2凸部32を構成している。金属ナノ構造30は、少なくとも1つの周期構造30を有している。好ましくは、金属ナノ構造30は、複数ないしは多数ないしは無数の周期構造33を有している。金属ナノ構造30の上記多数の凸部における隣り合う複数の凸部31,31...によって1つの周期構造33が構成されている。各周期構造33を構成する第1凸部31,31...どうしは、素子3の面方向積層方向と直交する方向に沿ってある間隔周期で配列されている。周期構造33に応じて第1凸部31の配置間隔周期が異なっている。これら周期構造33における第1凸部31の配置間隔周期は、数十nmから数μm程度が好ましく、約40nm~100nm程度がより好ましい。この配置間隔周期は、入射光Lの波長の約0.1倍~1倍程度であることが好ましく、約0.1倍程度がより好ましい。更に、上記配置間隔周期は、n型半導体層10と導電層40とからなるショットキー素子の感応波長可視光域から赤外光域の約0.1倍~1倍程度であることが好ましい。金属ナノ構造30は、上記ショットキー素子の感応域内の任意の波長の約0.1倍~1倍の大きさの配置間隔を有する周期構造を少なくとも1つ含むことが好ましい。更に、金属ナノ構造30には、複数の第2凸部32が分散して配置されている。各第2凸部32は、何れかの周期構造33と重なるように配置されている。又は、各第2凸部32は、何れかの周期構造33に近接して配置されている。第2凸部32は、第1凸部31より突出高さが大きく、第1凸部31より尖り度突出高さと底部の幅の比が大きい。第2凸部32の突出高さは、約50nm~200nm程度であることが好ましい。第2凸部32どうしの分散間隔は、入射光の波長より大きいことが好ましい。例えば、上記分散間隔は、1μm以上であることが好ましく、約2μm~3μm程度であることが好ましい。第2凸部32どうしの分散間隔の上限は、3μm~5μm程度であることが好ましい。一対の電極41,42は、素子3の表面に沿う方向の互いに離れた位置に配置されている。これら電極41,42は、導電層20の表側面にそれぞれ積層されている。図2に示すように、例えば、これら電極41,42は、各構造部材2a~3dの一端部に対応する位置と他端部に対応する位置に互いに離れて配置される。電極41,42は、Au、Ag、Pt、Cu、Pd等の金属にて構成されている。ここでは、電極41,42を構成する金属として、Auが用いられている。したがって、電極41,42は、金属ナノ構造30を構成する金属成分と同じ金属成分にて構成されている。金属ナノ構造30を構成する金属成分と電極41,42を構成する金属成分とが、互いに異なっていてもよい。2つの電極41,42が互いに異なる金属成分にて構成されていてもよい。図3に示すように、第1電極41と導電層20との間には、極性確定層の一例として障壁層50が設けられている。障壁層50は、アルミナ、SiO2、SiN、炭素化合物例えば樹脂等の絶縁体にて構成されている。障壁層50の厚さは、トンネル効果を生じ得る程度に十分小さい。例えば、障壁層50の厚さは、オングストロームオーダーすなわち1nm未満である。図面において、障壁層50の厚さは、導電層20や金属ナノ構造30等の厚さに対し誇張されている。第1電極41と導電層20とが、障壁層50を挟んで対峙することによって、コンデンサを構成している。第2電極42は、導電層20と直接的に接触している。好ましくは、第2電極42は、導電層20にオーミック接触している。次に、光電変換素子3からの電力取り出し構造を説明する。図2に示すように、電力取り出し部4は、負側取り出し部70及び正側取り出し部80を含む。各光電変換素子3の第1電極41に負側取り出し部70の端子71が接続されている。端子71から配線72が延びている。配線72がコンバータ5の負極入力端子5eに接続されている。各光電変換素子3の第2電極42に正側取り出し部80の端子81が接続されている。端子81から配線82が延びている。配線82がコンバータ5の正極入力端子5aに接続されている。図2では、構造部材2a~2dの上側部に正側の電力取り出し構造が配置され、構造部材2a~2dの下側部に負側の電力取り出し構造が配置されている。なお、これら電力取り出し構造の上下関係を反転させてもよ。或いは、構造部材2a~2dの左右方向の一側部に正側の電力取り出し構造を配置し、かつ構造部材2a~2dの左右方向の他側部に負側の電力取り出し構造を配置してもよい。図4及び図5に示すように、光電変換素子3の設置対象が窓材2c、扉2d等の可動部材である場合、電力取り出し部70,80が可動接点73,83及び固定接点74,84をそれぞれ有している。図4に示すように、例えば、引き戸式の窓材2cにおいては、その下縁に可動接点73が設けられている。端子71と可動接点73が接続線72aを介して接続されている。固定接点74は、窓材2cの下レールに沿って延びている。可動接点73が固定接点74に摺動可能に接している。窓材2cを動かすと、可動接点73が窓材2cを一緒にスライドしながら固定接点74との接続を維持する。配線72bが、固定接点74からコンバータ5へ延びている。可動接点73が、窓材2cのコロ2caの外周面に設けられていてもよく、固定接点74がコロ2caを案内するレールを構成していてもよい。窓材2cの上縁に可動接点83が設けられている。端子81と可動接点83が配線82aを介して接続されている。固定接点84は、窓材2cの上レールに沿って延びている。可動接点83が固定接点84に摺動可能に接している。窓材2cを動かすと、可動接点83が窓材2cを一緒にスライドしながら固定接点84との接続を維持する。配線82bが、固定接点84からコンバータ5へ延びている。図5に示すように、開き戸式の扉2dにおいては、その片側図5において左の縁に上下一対の蝶番90U,90Lが設けられている。これら蝶番90が扉2dの回転軸になる。各蝶番90が、扉2dに固定された回転側部91と、家屋2の壁に固定された固定側部92を有している。下側の蝶番90Lの回転側部91に可動接点73が設けられている。蝶番90Lの固定側部92に固定接点73が設けられている。扉2dの開閉状態に拘わらず、可動接点73が固定接点74に回転可能摺動可能に接している。端子71が配線72aを介して可動接点73に接続されている。配線72bが、固定接点74からコンバータ5へ延びている。上側の蝶番90Uの回転側部91に可動接点83が設けられている。蝶番90Uの固定側部92に固定接点83が設けられている。扉2dの開閉状態に拘わらず、可動接点83が固定接点84に回転可能摺動可能に接している。端子81が配線82aを介して可動接点83に接続されている。配線82bが、固定接点84からコンバータ5へ延びている。光発電装置1の製造及び設置手順を、光電変換素子3の製造方法を中心に説明する。[半導体層形成工程]基材6の表面に半導体層11をCVDChemicalVapourDepositionやPVDPhysicalVapourDeposition等によって被膜する。[導電層原料被膜工程]半導体層11上に導電層20の原料成分であるCoを成膜する。Co成膜方法として、スパッタリングや蒸着等のPVDを採用できる。PVDに限られず、スピンコート等の他の成膜方法にてCoを被膜してもよい。[障壁配置工程]上記Co膜上の第1電極41が配置されるべき位置に、オングストロームオーダーの厚さの絶縁体例えばアルミナからなる障壁層50を配置する。障壁層50の配置は、CVD等の種々の成膜方法にて行なうことができる。[電極配置工程]上記障壁層50上に第1電極41となる金属原料Auを設ける。また、Co膜上の第2電極42が配置されるべき位置に第2電極42となる金属原料Auを設ける。電極41,42用の金属原料Auの配置は、スパッタリング、蒸着等の種々の成膜方法にて行なうことができる。[金属ナノ構造原料配置工程]更に、上記Co膜上の電極41,42間の部分に金属ナノ構造30となる金属原料Auを配置する。上記金属原料Auの形状ないし性状は、特に限定が無く、薄膜状、小片状、小塊状、粒状、粉体状、コロイド状、ファイバー状、ワイヤー状、ドット状等の何れでもよく、その他の形状ないし性状でもよい。上記金属原料Auが薄膜状である場合、例えばスパッタリングや蒸着等のPVDによって成膜することができる。上記電極41,42となる金属原料Auの一部を、後記の拡散工程において電極間部分に拡散させて金属ナノ構造30とすることもでき、その場合、金属ナノ構造原料配置工程を省略してもよい。[拡散工程]次に、基材6をアニール処理槽に入れ、アニール処理を行なう。アニール処理の温度条件は、400°C~800°C程度が好ましく、600°C程度がより好ましい。アニール処理は、可及的に100の不活性ガス雰囲気にて行なう。アニール処理用の不活性ガスとして、He、Ar、Ne等の希ガスを用いることができ、その他、N2を用いてもよい。アニール処理の圧力条件は、大気圧近傍であり、例えば大気圧より数Pa程度低圧である。上記アニール処理によって、半導体層11の表面部分を構成するSiにCoが拡散する。これにより、Si層11の表面部分を自己組織化してなるCoSixの導電層20が形成され、半導体層11と導電層20を確実にショットキー接合させることができる。更に、上記アニール処理によって、導電層20上に配置したAuの微粒子が、導電層20の表面に沿ってクラスター又はフラクタルを形成するよう拡散する。すなわち、Au微粒子が多重に枝分かれするよう拡散し、フラクタル構造の集合体になる。集合体の表面は、サブミクロンないしはナノオーダーの凹凸を有し、クラスター状になる。これにより、金属ナノ構造30を自然形成できる。拡散工程は、アニール処理以外の方法で行なってもよい。[設置工程]基材6すなわち構造部材2a~2dを家屋2の所定箇所に設置する。そして、電極41,42とコンバータ5を電力取り出し部4にて接続する。上記光発電装置1の動作を説明する。光電変換素子3に可視領域~赤外領域の波長具体的には波長約0.4μm~2μm程度の光が入射すると、n-Si層11におけるCoSix層20とのショットキー接合部で光電変換によりフォトキャリアが発生する。さらに、上記ショットキー接合部の近傍の金属ナノ構造30によって、光電変換の感度を高めることができる。かつ、金属ナノ構造30によって、光電変換可能な光の波長域を拡大できる。上記ショットキー接合部で生成されたフォトキャリアの電子は、空乏層の電界によってn-Si層11側へ移動する。これに伴って、第2電極42から導電層20に電子が流れ込む。第2電極42と導電層20との間の電子の流れはスムーズである。一方、第1電極41は、障壁層50を挟んで導電層20とコンデンサを構成する。そのため、導電層20に沿って電子が第1電極41側へ流れる。導電層20における第1電極41と対向する部分には電子が蓄積される。この電子は、トンネル効果により障壁層50を潜り抜け、第1電極41に移動することができる。これにより、光誘起電流を取り出すことができる。したがって、第1電極41がカソードになる。第2電極42がアノードになる。このようにして、アノードになる電極42とカソードになる電極41を確定でき、光誘起電流の向きを制御できる。よって、電流-電圧特性を正側と負側で確実に非対称にでき、きれいなダイオード特性を得ることができる。導電層20における第1電極41と対向する部分に電子が蓄積されるため、耐電圧性が高まり、光照射時の電圧-電流特性が順バイアス側正側にシフトする。これにより、出力電力を大きくすることができる。金属ナノ構造30の作用を詳述する。金属ナノ構造30を構成するAuナノ微粒子の表面にはプラズモンが局在する。この表面プラズモンと入射光が共鳴し、大きな電場が発生する。金属ナノ構造30の周期構造33は、その周期第1凸部31の配置間隔に応じた波長の入射光に対する光電変換の感度を高める。すなわち、周期構造33は、その周期の約1倍~10倍程度、特に約10倍の波長の入射光に対し敏感に感応してプラズモン共鳴を起こす。第1凸部31の周期は周期構造33に応じて異なるから、金属ナノ構造30が感応可能な波長域を広くすることができる。周期構造33の少なくとも1つが、可視光域から赤外光域のある波長範囲内の任意の波長の0.1倍~1倍の大きさの配置間隔を有することから、素子3全体の感応範囲が上記波長範囲の全体を網羅することができる。更に、第2凸部32の周囲に近接場光が発生する。この近接場光と上記周期構造33によるプラズモン共鳴との相乗効果によって、大きな光誘起電場を発生させることができる。これによって、可視光領域から赤外光領域に及ぶ広帯域の光感応する光電変換素子3を提供できる。入射光が微弱であっても、光起電力を高感度に発生させることができる。第2凸部32の分散間隔を入射光の波長可視光域~赤外光域より大きくし、好ましくは1μm以上、より好ましくは2μm~3μmとすることによって、隣接する第2凸部32,32どうしが干渉して電場を弱めるのを回避できる。第2凸部32の分散間隔の上限を3μm~5μmとすることによって、第2凸部32の存在密度を高く維持でき、第2凸部32との相互作用を生じ得る周期構造33の数を確保でき、感応帯域を確実に広くできる。よって、可視光領域から赤外光領域に及ぶ広帯域に対応可能な光電変換素子3を提供できる。光電変換素子3において発生した電力を電力取り出し部4を介してコンバータ5へ送る。コンバータ5は、電気を交流変換し、家屋2の電気機器に供給する。余った電力は、他へ売電する。光発電装置1は、幅広い帯域の太陽光を光電変換して電力に利用できる。晴天時はもちろん、曇天時においても十分に大きな電力を得ることができる。更に、日没後においては、周囲の構造物等から輻射される赤外光を光電変換して電力を得ることができる。したがって、昼夜を問わず発電することができる。赤外光を吸収することによって赤外光の熱変換を防止でき、室内に入るエネルギーを低減でき、室内の温度上昇を抑えることができる。特に光電変換素子3を窓ガラスに配置した場合、採光時に遮熱しながら発電することができる。この点は、光を反射又は吸収するだけの赤外線カットガラスと大きく異なる。光電変換素子3は略透明であるから、窓ガラスに設置しても、採光性を失なうことがない。電極41,42は、光電変換素子3の隅部ないしは周辺部に配置すればよく、光電変換素子3の全面を覆うものではないから、光電変換素子3を窓ガラスに設置しても、窓ガラスの透明性を十分に維持することができる。更に、窓ガラスに配線を設ける必要がない。光電変換素子3は極めて薄く、かつ略透明であるから、家屋2の各構造部材2a~2dに設置しても、これら構造部材2a~2dの外観がほとんど影響を受けず、光電変換素子3を設置する前の意匠をほぼ維持できる。光電変換素子3は軽量であるから、構造物の強度に殆ど影響を及ぼすことがない。光電変換素子3を車庫やプレハブ等の強度が比較的低い構造物の屋根等に設置しても、これら構造物の耐荷性を十分に確保できる。光電変換素子3を扉2dや窓2cに設けたとしても、扉2dや窓2cの開閉に支障を生じることがない。次に、本発明の他の実施形態を説明する。以下の実施形態において、既述の形態と重複する内容に関しては図面に同一符号を付して説明を省略する。図6に示す第2実施形態は、光電変換素子3の変形例に係る。光電変換素子3の表面図6において上面にn型半導体ナノ構造体61が設けられている。n型半導体ナノ構造体61は、酸化亜鉛のナノワイヤーにて構成している。酸化亜鉛は、n型半導体である。ナノ構造体61が酸化亜鉛に代えて、n型のGaNにて構成されていてもよい。ナノ構造体61は、光電変換素子3の表面に突き立てられるように設けられている。ここでは、ナノ構造体61は、金属ナノ構造体30から突出されている。なお、金属ナノ構造体30が導電層20の一部分だけに被膜されている場合、金属ナノ構造体30が被膜されていない部分については、ナノ構造体61が導電層20から突出されていてもよい。ナノワイヤーは、CVD、PVD、ゾルゲル法等によって形成できる。ナノ構造体61は、ナノワイヤーに限られず、ナノニードルでもよく、ナノチューブでもよく、ナノロッドでもよい。酸化亜鉛ナノ構造体61によって、比較的短い波長紫外光~可視光の入射光に対する光電変換感度を高めることができる。具体的には、約0.4μm未満の紫外光域から1μm程度の可視光域までの光に対し、感度を向上させることができる。ナノ構造体61をナノワイヤーにて構成することによって量子効率を高めることができ、ひいては光電変換素子3の感度を確実に高めることができる。図7に示す第3実施形態は、光電変換素子3の変形例に係る。光電変換素子3には、極性確定層として、既述の障壁層50に代えて凸層51が設けられている。凸層51は、n型半導体層11と一体に形成されている。半導体層11の表面上面の第1電極41寄りの部分が突出され、この突出部が凸層51を構成している。凸層51の突出高さは、導電層20の厚さと同程度であり、例えば約1nm~10nm程度であり、好ましくは数nm程度である。凸層51の幅寸法図7において左右の寸法は、例えば0.数mm~数mmであり、好ましくは約1mm程度である。図7において、凸層51の突出高さ上下寸法は、幅左右寸法に対して誇張されている。凸層51の一側面図7において左側面が、導電層20の端面とショットキー接触している。凸層51の他側面図7において右側面及び半導体層11が、第1電極41とオーミック接触している。金属ナノ構造30が、導電層20から凸層51の上面に跨るように形成されている。金属ナノ構造30は、凸層51の上面だけに設けられていてもよい。或いは、金属ナノ構造30が、導電層20の上面にだけ設けられていてもよい。光電変換素子3に光が入射すると、導電層20の底部と半導体層11との間のショットキー接合部でフォトキャリアが生成されるのに加えて、導電層20の右端部と凸層51とのショットキー接触部においてもフォトキャリアが生成される。このキャリアの電子が、導電層20と凸層51との間の空乏層電界によって凸層51側ひいては第1電極41へ流れる。したがって、第1電極41を確実にカソードにすることができる。第2電極42を確実にアノードにすることができる。図8に示す第4実施形態は、光電変換素子の変形例に係る。この光電変換素子3Aは、第1実施形態のn型半導体層11に代えて、p型半導体層12を備えている。p型半導体層12は、例えばBボロン等のp型不純物がドープされたp型シリコンにて構成されている。p型光電変換素子3Aの周期構造33における第1凸部31の配置間隔周期は、n型光電変換素子3のそれよりもやや大きいことが好ましい。例えば、上記配置間隔周期は、約60nm~150nm程度がより好ましい。p型素子3Aの周期構造33における第2凸部32の分散間隔は、n型素子3のそれよりもやや大きいことが好ましい。例えば、上記分散間隔は、約3μm~5μm程度であることが好ましく、上限は5μm~6μm程度であることが好ましい。p型光電変換素子3Aの第1電極41には、正側の電力取り出し端子81が接続されている。p型光電変換素子3Aの第2電極42には、負側の電力取り出し端子71が接続されている。p型の光電変換素子3Aは、n型の光電変換素子3よりも長波長の赤外光領域具体的には波長約1μm~4μm程度に感度を持つ。この感度帯の光が光電変換素子3Aに入射すると、p-Si層12におけるCoSix層20とのショットキー接合部で光電変換によりフォトキャリアが発生する。このフォトキャリアのうち正孔が空乏層の電界によってp-Si層12側へ移動する。これに伴って、第2電極42から導電層20に正孔が流れ込む。導電層20に沿って正孔が第1電極41側へ流れる。導電層20における第1電極41と対向する部分には正孔が蓄積される。この正孔は、トンネル効果により障壁層50を潜り抜け、第1電極41に移動することができる。これにより、光誘起電流を取り出すことができる。したがって、第1電極41がアノードになる。第2電極がカソードになる。本発明は、上記実施形態に限定されず、発明の要旨を変更しない限りにおいて種々の改変をなすことができる。例えば、導電層20を構成する金属成分は、Coに限られず、Fe、W、Ni、Al、Ti等であってもよい。金属ナノ構造30を構成する金属成分は、Auに限られず、Ag、Pt、Cu、Pd等であってもよい。光電変換素子3,3Aの製造工程は、適宜、順序の入れ替え、ないしは変更を行なってもよい。例えば、導電層20のシリサイド化のためのアニール処理と、金属ナノ構造30を形成するためのアニール処理とを別々に行なってもよい。第3実施形態において、第1電極41を半導体層11にオーミック接触させるためのアニール処理と、導電層20のシリサイド化のためのアニール処理と、金属ナノ構造30を形成するためのアニール処理とを別々に行なってもよい。光発電装置1が、光電変換素子3,3Aにて発電した電気を蓄える蓄電部を備えていてもよい。障壁層50は、絶縁体に限られず、半導体でもよい。障壁層50は、導電層20と第1電極41の間の少なくとも一部分に介在されていればよく、必ずしも導電層20と電極41の間の全体に介在されている必要はない。複数の実施形態を互いに組み合わせてもよい。例えば、第2実施形態図6において、半導体層をn型に代えてp型半導体層12図8としてもよい。その場合、ナノ構造体61は、n型半導体に代えて、炭素やp-GaN等のp型半導体を用いるのが好ましく、カーボンナノチューブを用いるのがより好ましい。これによって、赤外光に対する光電変換感度を高めることができる。具体的には、2μm程度から約4μm強の赤外光に対し、感度を向上させることができる。第3実施形態図7において、半導体層をn型に代えてp型半導体層12図8としてもよい。その場合、導電層20と半導体層12との間で生成された正孔が半導体層12の側へ流れ、これに伴い、第2電極42から導電層20に正孔が流れ込む。かつ導電層20と凸層51との間で生成された正孔が凸層51側ひいては第1電極41へ流れる。したがって、第1電極41がアノードになり、第2電極42がカソードになる。光発電装置1が、n型光電変換素子3とp型半導体素子3Aの両方を備えていてもよい。実施例を説明する。本発明が以下の実施例に限定されないことは言うまでもない。実施例1では、金属ナノ構造の作製及び観察を行った。金属ナノ構造は、次のようにして作製した。ほぼ正方形のn型Si基板の表面全体にCo膜をスパッタリングにて成膜した。Co膜の厚さは8nmとした。次に、5分間有機洗浄した後、マスク印刷を行ってCo膜の表面の四隅と中央に厚さAu膜をスパッタリングで成膜した。Au膜の厚さは、約10nmであった、次に、アニール処理を行った。アニール処理の雰囲気ガスは、He100とした。アニール温度は600°Cであった。アニール処理時間は3分とした。アニール処理によって、n型Si基板の表層部分にCoが拡散してCoSixが形成された。上記Au膜の近傍の2つの場所をSEM走査型電子顕微鏡にて観察した。図9a及びbが、その画像である。Au膜の微粒子がCoSix膜の表面に沿って拡散し、Au膜の周囲に金属ナノ構造が自然形成されたことが確認された。金属ナノ構造の形態は、場所に応じて異なっていた。同図bに示すように、金属ナノ構造には、場所によってフラクタル構造が形成されていた。上記金属ナノ構造の幾つかの地点にレーザー光波長635nmを照射し、ゼロバイアスでの光誘起電流が最大になった地点の表面構造をAFM原子間力顕微鏡にて立体的に観察した。図10がその画像である。図11は、図10の画像を模写し、解説したものである。金属ナノ構造の表面にはサブオーダーないしはナノオーダーの凹凸が形成されており、クラスター構造ないしはフラクタル構造が確認された。更に、上記凹凸形状の中に、多数の周期構造33と、多数の第2凸部32が確認された。各周期構造33は、複数の第1凸部31を含み、これら第1凸部31が周期構造33に応じたランダムな周期配置間隔で配列されていた。周期構造33の周期は、おおよそ100nm以下であった。各第1凸部31の突出高さは約10nm~20nm程度であった。各第2凸部32は、ある周期構造33と重なって配置されているか、又は周期構造33の近傍に配置されていた。第2凸部32の突出高さは、第1凸部31より突出高さより大きく、約50nm~200nm程度であった。第2凸部32の分散間隔は、おおよそ2μm~3μm程度であった。"